(57)【特許請求の範囲】
【請求項１】
化学組成が、質量％で、
Ｃ：0.02〜0.10％、Si：0.30％以下、Mn：1.0〜2.0％、
Ｐ：0.015％以下、Ｓ：0.005％以下、Cr：0.50〜1.50％、
Mo：0.30〜1.0％、sol.Al：0.001〜0.05％、Ｎ：0.0050％以下、Ｏ：0.0040％以下、
残部がFeおよび不可避的不純物からなり、さらに下記式(1)を満足するものであることを特徴とする高張力鋼。
9.0≦｛4.10×Mn(%)+2.33×Cr(%)+3.14×Mo(%)｝≦13・・・(1)
【請求項２】
前記化学組成が、さらに、質量％で、Cu：0.50％以下、Ｖ：0.01〜0.10％、Nb：0.01〜0.05％、またはＢ：0.0005〜0.0030％のうちの１種または２種以上を含有する請求項１に記載の高張力鋼。
【請求項３】
前記化学組成が、さらに、Ti:0.005〜0.05質量％を含有する請求項１または請求項２に記載の高張力鋼。
【請求項４】
前記化学組成が、さらに、Ca：0.0005〜0.005質量％を含有する請求項１〜３のいずれかに記載の高張力鋼。
【請求項５】
鋼が720N/mm2以上の引張強さを有するものであることを特徴とする請求項１〜４のいずれかに記載の高張力鋼。
【請求項６】
請求項１〜４のいずれかに記載の化学組成を備えた鋼を1000〜1200℃に加熱して熱間圧延を施した後、Ac3点以上に加熱して焼入れ処理を施し、次いでAc1点以下で焼戻し処理を施すことを特徴とする低温継手靱性と耐硫化物応力腐食割れ性に優れた高張力鋼の製造方法。
【請求項７】
請求項１〜４のいずれかに記載の化学組成を備えた鋼を1000〜1200℃に加熱して900℃以下、Ar3点以上での累積圧下率が50％以上となる熱間圧延を施した後、Ar3点以上の温度から焼入れ処理を施し、次いでAc1点以下で焼戻し処理を施すことを特徴とする低温継手靱性と耐硫化物応力腐食割れ性に優れた高張力鋼の製造方法。
【発明の詳細な説明】
【０００１】
【発明の属する技術分野】
本発明は、低温継手靭性と耐硫化物応力腐食割れ性とに優れた高張力鋼およびその製造方法に関する。より具体的には、湿潤硫化水素環境下にあるLPG などの貯蔵容器や圧力容器用途に好適な、低温継手靭性と耐硫化物応力腐食割れ性（以下、「耐SSC 性」と略記する）とに優れた高張力鋼、特に引張強さが720N/mm2以上の高張力鋼に関する。
【０００２】
【従来の技術】
LPG 貯蔵タンク、その他の圧力容器等では、内部に存在する液体に含有される硫化水素(H2S) に起因する硫化物応力腐食割れ（以下、「SSC 」と略記する）が発生する危険がある。SSC は、腐食反応によって発生した水素が硫化水素の存在により多量に鋼中に侵入するために生じる水素脆化割れの１種であると考えられている。
【０００３】
鋼のSSC の発生のしやすさ（以下、「SSC 感受性」と略記する）は、その化学成分やミクロ組織等の影響を受ける。例えば、鋼の低温靭性を改善するには、鋼にNiを含有させるのが有効であることが知られているが、「川崎製鉄技報」第17巻 (1985) 第２号第178 頁〜第184 頁に記載されているように、Niにより活性経路腐食が促進され耐SSC 性が劣化する。このため、SSC を伴う場合、鋼の低温靱性改善のためにNiを添加することはできないのが実情である。
【０００４】
また、SSC 感受性には鋼の硬さも大きく影響し、鋼の硬さが低くなれば割れ感受性が低減すると考えられている。SSC は溶接部、特に溶接熱影響部 (HAZ)において多く発生する。これは溶接後に急速冷却されやすいためにHAZ が硬化することと密接に関係しているものと思われる。
【０００５】
この問題に対して、例えば特開昭55−76044 号公報には鋼を低合金化し、Ｂを含有させることによって鋼の強度( 以下、「母材強度」と略記する）を確保しつつHAZ の硬さ上昇を抑制し、鋼のSSC 感受性を抑制する方法が提案されている。
【０００６】
また、特許第2705946 号公報には、Ｂを含有させずに低Ｃ化を図ることによって焼入れ性を低下させてHAZ の硬化を防止し、Nbによる析出硬化を活用することによって母材強度の不足分を補う方法が提案されている。
【０００７】
また、特開2000−80434 号公報には、Ti含有量とＮ含有量とのバランスを最適化することにより、焼入れ性を向上させてHAZ 組織をマルテンサイトと下部べイナイトとの混合組織とし、これにより、溶接継手部の低温靱性（以下、「低温継手靱性」とも略記することがある）が優れた、引張強さ（以下、「TS」と略記する）が780N/mm2以上である（以下、「HT780 級」と略記する）高張力鋼を得る発明が提案されている。
【０００８】
【発明が解決しようとする課題】
LPG などの貯蔵容器や圧力容器等の素材には、容量拡大や性能向上等の実現のために、さらに高強度の鋼の適用が進められており、例えばTSが720N/mm2以上である高張力鋼( 以下、「HT720 級と略記する）が求められている。
【０００９】
しかしながら、特開昭55−76044 号公報や特許第2705946 号公報で提案された高張力鋼は、いずれも、引張強さが580N/mm2級( 以下、「HT580 級」と略記する）であり、鋼の強度が満足なものではない。さらにHT720 級への高強度化を図ろうとしても、HAZ の硬化を招いてしまうばかりでなく、HAZ を含む継手部の低温靭性が不足するという問題がある。このため、これらの提案にかかる高張力鋼は、湿潤硫化水素環境下にあるLPG などの貯蔵容器や圧力容器等に適用することはできない。
【００１０】
また、特開2000−80434 号公報で提案された高張力鋼は、HT780 級と十分な強度を有するが、必要とされている−80℃での継手靭性を保証するのに十分であるとはいえず、より一層の改善が望まれている。
【００１１】
本発明はこれらの状況に鑑みてなされたものであり、その目的とするところは、高強度かつ強靭性な鋼であり、さらに溶接部でも優れた優れた低温靭性と耐SSC 性とを有する、湿潤硫化水素環境下にあるLPG などの貯蔵容器や圧力容器等の素材として好適な高張力鋼、具体的には720N/mm2以上の引張強さを備えた高張力鋼、およびその製造方法を提供することにある。
【００１２】
【課題を解決するための手段】
本発明者らは、HT720 級の強度を有し、HAZ の低温継手靭性と耐SSC 性が共に優れた鋼を得る方法について種々研究を重ねた結果、以下の知見を得た。
【００１３】
母材強度と、耐SSC 性に影響を及ぼすHAZ の硬さは、いずれも鋼の焼入れ性に依存する。従って鋼（母材）の高強度化とHAZ の硬さ上昇の抑制を両立させるには、鋼の焼入れ性を最適化することが不可欠である。また、HAZ を優れた低温継手靭性を有するものとするには、HAZ の結晶組織をマルテンサイトと下部ベイナイトとからなる混合組織とし、さらに低温継手靭性に悪影響を及ぼすとされる島状マルテンサイトの生成を抑制した結晶組織とすることも重要である。
【００１４】
鋼の焼入れ性の向上にはＣを含有させることが有効であるが、Ｃを過度に含有させるとHAZ の硬さが上昇し、かつ、島状マルテンサイトが生成する。従ってこれを防ぐためにＣ含有量は低く制限する必要がある。
【００１５】
低Ｃ化による焼入れ性が不足するため、焼入れ性を補う元素を含有させる必要がある。焼入れ性向上元素として低温靭性の改善作用があるNiが考えられるが、Niは耐SSC 性を劣化させる作用があるので好ましくない。
【００１６】
HT720 級の強度を有し、かつ、HAZ の組織を最適なマルテンサイトと下部ベイナイトとの混合組織を有するものとするには、焼入れ性向上作用に富むMn、CrおよびMo含有量を適正範囲に調整したスラブに特定条件下で熱間圧延を行い熱処理を施すことが有効である。
【００１７】
本発明者らの研究結果によれば、鋼のこれらの元素の含有量から式：4.10×Mn(%)+2.33×Cr(%)+3.14×Mo(%) で計算される値と、鋼の引張強さ、溶接部の継手靱性および溶接部の硬さとの間には、図1 、図2 および図3 に示す関係がある。ここで％表示は質量％を意味する。 これらの図にからわかるように、上記式で計算される値が8.0 に満たない場合には鋼の引張強さが目標値を満足することができず、溶接部の継手靱性も結晶組織が上部ベイナイトを主体とする組織となるために、所望の性能が得られない。
【００１８】
他方上記式で計算される値が13を超える場合には、鋼の引張強さは目標値を満足するが継手部には島状マルテンサイトが析出するために靱性が損なわれるうえ、継手硬さが高くなり、SSC が発生するようになる。これらのことから、上記式で計算される値が8.0 以上、13以下の範囲にある場合に、所望の引張強さ、継手靱性および耐SSC を兼ね備えた鋼を得ることができる。
【００１９】
本発明はこれらの知見を基にして完成されたものであり、その要旨は下記(1) 〜(5) に記載の低温継手靱性と耐硫化物応力腐食割れ性に優れた高張力鋼、および(6) 、(7) に記載のその製造方法にある。
【００２０】
(1) 質量％で、Ｃ：0.02〜0.10％、Si：0.30％以下、Mn：1.0〜2.0％、Ｐ：0.015 ％以下、Ｓ：0.005 ％以下、Cr：0.50〜1.50％、Mo：0.30〜1.0 ％、sol.Al：0.001 〜0.05％、Ｎ：0.0050％以下、Ｏ：0.0040％以下、残部が実質的にFeおよび不可避的不純物からなり、さらに9.0 ≦｛4.10×Mn( ％) ＋2.33×Cr( ％) ＋3.14×Mo( ％) ｝≦13を満足するものであることを特徴とする高張力鋼。
【００２１】
(2) さらに、質量％で、Cu：0.50％以下、Ｖ：0.01〜0.10％、Nb：0.01〜0.05％、またはＢ：0.0005〜0.0030％のうちの１種または２種以上を含有する(1) に記載の高張力鋼。
【００２２】
(3) さらに、Ti:0.005〜0.05質量％を含有する(1) または(2) に記載の高張力鋼。
(4) さらに、Ca：0.0005〜0.005 質量％を含有する上記(1) 〜(3) のいずれかに記載の高張力鋼。
【００２３】
(5) 鋼が720N/mm2以上の引張強さを有するものであることを特徴とする上記(1) 〜(4) のいずれかに記載の高張力鋼。
(6) 上記(1) 〜(4) のいずれかに記載の化学組成を備えた鋼を1000〜1200℃に加熱して熱間圧延を施した後、Ac3 点以上に加熱して焼入れ処理を施し、次いでAc1 点以下で焼戻し処理を施すことを特徴とする低温継手靱性と耐耐硫化物応力腐食割れ性に優れた高張力鋼の製造方法。
【００２４】
(7) 上記(1) 〜(4) のいずれかに記載の化学組成を備えた鋼を1000〜1200℃に加熱して900 ℃以下、Ar3 点以上での累積圧下率が50％以上となる熱間圧延を施した後、Ar3 点以上の温度から焼入れ処理を施し、次いでAc1 点以下で焼戻し処理を施すことを特徴とする低温継手靱性と耐硫化物応力腐食割れ性  に優れた高張力鋼の製造方法。
【００２５】
【発明の実施の形態】
次に、本発明において上述のように化学組成および製造条件を規定する理由と共に本発明の実施の形態を詳細に説明する。
【００２６】
なお、以下で化学組成を表す％表示は特に断らないかぎり質量％を意味する。
鋼の化学組成；
Ｃ：Ｃは鋼の強度を高めるとともに鋼の焼入れ性を高める作用がある。本発明においては鋼の強度を高めるためにＣを0.02％以上含有させる。望ましくは0.03％以上である。他方、Ｃ含有量が0.10％を超えるとHAZ の硬さが過度に高くなるとともに島状マルテンサイトの生成量が増加する。このため、低温継手靱性と耐SSC 性が損なわれる。これを避けるためにＣ含有量は0.10％以下とする。望ましくは0.08％以下である。
【００２７】
Si：Siは鋼の強度を高める作用があり、安価でもあるので、鋼の強度を高めるために含有させても構わない。しかしながらSi含有量を過度に高めると溶接部靭性を劣化させるため、低温継手靱性が損なわれる。これを避けるためにSi含有量は0.30％以下とする。望ましくは0.15％以下である。
【００２８】
Mn：Mnは鋼の強度と靭性を確保する上で不可欠な元素であり、1.0 ％以上含有させることにより焼入れ性を充分に確保することができ、必要な強度および靭性を得ることができる。しかしながらMn含有量が2.0 ％を超えると、靭性が劣化すると共にHAZ の硬さも高くなりすぎる。従って本発明においてはMnを1.0 ％以上、2.0 ％以下の範囲で含有させる。望ましくは1.2 ％以上、1.8 ％以下である。
【００２９】
Cr：Crを0.50％以上含有させると鋼の焼入れ性を向上させることができると共に、強度および靭性を大きく改善することができる。しかしながらCr含有量が1.50％を超えると、継手部の靭性、特に低温靱性が劣化する。従って本発明においてはCrを0.50％以上、1.50％以下の範囲で含有させる。望ましくは0.70％以上、1.20％以下である。
【００３０】
Mo：MoはMnやCrと同様に重要な元素であり、0.30％以上含有させることにより強度と靭性を改善することができる。しかしながらMo含有量が1.0 ％を超えるとHAZ の靭性が劣化し、HAZ の硬度も高くなりすぎる。従って本発明においてMoを0.30％以上、1.0 ％以下の範囲で含有させる。望ましくは0.40％以上、0.70％以下である。
【００３１】
Mn、CrおよびMoはいずれも鋼の強度と靭性を高める作用がある。HT720 級の強度を有し、優れた低温継手靭性と、HAZ の硬さが抑制されて優れた耐SSC 性を併せ持つ鋼材を得るためには、HAZ 組織を最適なマルテンサイトと下部ベイナイトとの混合組織を有するものとする必要がある。これを実現するために、鋼の焼入れ性に重要な作用を及ぼす上記Mn、CrおよびMo含有量が、下記式(1) で計算される値が9.0 以上13以下を満足するようにこれらの元素の含有量を調整する。
【００３２】
｛4.10×Mn(%)+2.33×Cr(%)+3.14×Mo(%) ｝・・・ (1)
上記式(1) で計算される値が9.0 に満たない場合には焼入れ性が不足して十分な母材強度および靭性を確保できず、またHAZ 組織が靭性の低い上部ベイナイトの混入した組織となるために十分な低温継手靭性が得られない。  
【００３３】
他方、上記式(1) で計算される値が13を超えると、マルテンサイト比率が増して強度が高くなり、HAZ には島状マルテンサイトが析出しやすくなるため低温継手靭性が劣化する。さらに、HAZ の硬さも高くなるため耐SSC 性が損なわれる。望ましくは上記式(1) で計算される値が12以下となるようにこれらの元素の含有量を調整する。
【００３４】
sol.Al：Alは鋼を脱酸して健全な鋼とする作用があり、また、焼入れ時に AlNとして結晶粒界の移動を阻止するピンニング作用により、オーステナイト粒の粗大化を防止する。さらに、鋼にＢを含有させた場合にはHAZ の靭性に有害なＮをAlN として固定し、オーステナイト粒界に偏析した有効Ｂがフェライト生成を抑制し、焼入れ性改善効果を発揮させる作用がある。
【００３５】
これらの効果を得るために鋼にはAlをsol.Alとして0.001 ％以上含有させる。望ましくは0.005 ％以上である。他方、sol.Alを過剰に含有させると介在物が増し、靭性が劣化する。これを避けるためにsol.Al含有量は0.05％以下とする。望ましくは0.035 ％以下である。
【００３６】
Ｐ、Ｓ、ＮおよびＯ：これらの元素はいずれも不可避的不純物であるが、Ｐ含有量が増すとスラブの中心偏析が著しくなり、粒界破壊や低温靱性の低下の原因となる。これを避けるためにＰ含有量は0.015 ％以下とする。
【００３７】
また、Ｓ含有量が増すと熱間圧延によって伸展したMnS 系介在物が増し、靱性を損なううえ、湿潤硫化水素環境下で鋼中に侵入した水素の集積を促進し、耐SSC 性をも損なう。これを避けるためにＳ含有量は0.005 ％以下とする。
【００３８】
Ｎ含有量が0.0050％を超えると固溶Ｎが増してHAZ の硬さが上昇し、HAZ の靭性も劣化する。これを避けるためにＮ含有量は0.0050％以下とする。望ましくは0.0040％以下である。
【００３９】
Ｏ含有量が増すと鋼中の非金属介在物が増し、低温靱性と耐SSC 性を損なう。これを避けるためにＯ含有量は0.0040％以下とする。
残部は実質的にFeおよび不可避的不純物からなる。実質的にとの意味は、任意添加元素として、以下に記す元素のうちの１種または２種以上を含有させても構わないことを意味する。
【００４０】
▲１▼Cu、Ｖ、NbおよびＢ、▲２▼NbおよびTi、そして▲３▼Ca、これらの元素は以下に述べるように、いずれも、強度や靱性の向上に有効な元素である。従って強度や靱性の向上を目的として、これらの元素からなる群の少なくとも１つから、それぞれ１種または２種以上を含有させても構わない。
【００４１】
Cu：Cuには鋼の焼入れ性を向上させる作用があるうえ、焼戻し処理後の析出現象により鋼の強度を高める作用もある。従ってこれらの効果を得るためにCuを含有させても構わない。しかしながらCu含有量が0.50％を超えるとCuチエッキング現象により高温割れが生じる懸念があるので、Cu含有量は0.50％以下とするのが望ましい。
【００４２】
Ｖ：Ｖを0.01％以上含有させると鋼の焼入れ性向上効果が得られるうえ、焼戻し処理時の析出効果により鋼の強度を高めることもできる。しかしながらＶ含有量が0.10％を超えると、上記効果が飽和してコストが嵩むうえ、靭性をも著しく阻害する。従ってＶを含有させる場合には、0.01％以上、0.10％以下とするのが望ましい。
【００４３】
Ｂはオーステナイト粒界に偏析しフェライトの生成を抑制することによって焼入れ性を向上させる作用がある。この効果を得るためにはＢを0.0005％以上含有させるのが望ましい。他方、Ｂ含有量が0.0030％を超えると靭性が劣化するので、Ｂを含有させる場合には、その含有量を0.0030％以下とするのが望ましい。
【００４４】
Nb：Nbはスラブ加熱時や焼入れ処理時に結晶粒の粗大化を抑制する作用があり、破面単位の微細な鋼を得て母材の強度と靱性を向上させるのに有効な元素である。さらに、焼戻し処理時に結晶粒内に炭窒化物として析出し、鋼の降伏強さを高める作用もある。このような効果を得るためにはNbを0.01％以上含有させるのが望ましい。しかしながらNb含有量が0.05％を超えると析出物が粗大化して靭性を低下させる。従ってその上限は0.05％とするのが望ましい。
【００４５】
Ti：TiはＮと結合して微細なTiN として析出し、高温での結晶粒界の移動を阻止してオーステナイト結晶粒の成長を抑制する作用があり、母材および溶接部の靱性を向上させるのに有効な元素である。また、鋼がＢを含有するものである場合には、Ｂのオーステナイト粒界への偏析を助けて焼入れ性を高める作用もある。このような効果を得るためにTiを0.005 ％以上含有させても構わない。他方、Ti含有量が0.05％を超えるとTiN が粗大化して靭性を低下させる。このため、Tiを含有させる場合の含有量は0.05％以下とするのが望ましい。
【００４６】
Ca：Caを0.0005％以上含有させると非金属介在物が球状化し、低温靱性を向上させることができる。このため、低温継手靱性をさらに向上させたい場合にはCaを0.0005％以上含有させても構わない。しかしながらCa含有量が0.005 ％を超えると、CaO 、CaS 等の介在物が多量に生成して鋼の靱性を損なううえ、湿潤硫化水素環境下で鋼中の水素が介在物周辺に集積し易くなり、耐SSC 性が劣化する。これを避けるためにCaを含有させるときは、その上限を0.005 ％とするのが望ましい。
【００４７】
製造方法；
本発明の低温継手靱性と耐SSC 性に優れた高張力鋼は、(a) 上記化学組成を有する鋼片（スラブ）を1000〜1200℃に加熱して熱間圧延を施した後、Ac3 点以上に加熱して焼入れ処理を施し、次いでAc1 点以下で焼戻し処理を施す方法（以下、「再加熱焼入れ法」と略記する）か、(b) 上記加熱したスラブを、Ar3 点以上900 ℃以下の温度領域での累積圧下率が50％以上となる圧延を含む熱間圧延を施した後、Ar3 点以上の温度域から焼入れ処理を施し、次いでAc1 点以下の温度での焼戻し処理を施す方法（以下、「直接焼入れ法」と略記する）で製造するのが好適である。以下にこれらの方法について詳細に説明する。
【００４８】
(a) 再加熱焼入れ法
上記化学組成を有するスラブの製造は公知の方法によればよく、特に限定するものではない。例えば鋼の精錬は、転炉、電気炉等公知の方法によればよい。得られた溶鋼は、連続鋳造によりスラブとするのが効率的であるが、一旦鋼塊とした後分塊圧延してスラブとしても構わない。
【００４９】
スラブは、一旦室温または中間温度まで冷却した後に再加熱するか、冷却しないで再加熱するなどの方法で1000℃以上、1200℃以下の温度に加熱する。スラブの加熱温度が1000℃に満たない場合には鋼が凝固する際に生成した各種析出物が十分に再固溶せず、焼入れ性や焼入れ前のオーステナイト結晶粒の微細化が不十分となる。また、スラブ加熱温度が1200℃を超えるとオーステナイト粒が粗大化して母材の靱性が劣化するので好ましくない。
【００５０】
本方法では熱間圧延後に焼入れ焼戻し処理を施すので、熱間圧延条件は特に限定するものではない。例えば、生産性向上のために、スラブを加熱炉から抽出した後圧延が終了するまでの時間を極力短縮するべく、仕上温度はできるだけ高めにするのが望ましいが、後ほど述べるように900 ℃以下の温度域での低温圧延などを含んでいても差し支えない。
【００５１】
熱間圧延した鋼は、鋼のAc3 点以上に再加熱した後、焼入れ処理を施し、次いで  Ac1 点以下で焼戻し処理を施す。
再加熱温度がAc3 点に満たない場合には、不完全なオーステナイト組織からの焼入れとなるため、得られる鋼の強度や靱性が不足する。望ましくはAc3 点＋20℃以上である。再加熱温度の上限は特に限定するものではないが、結晶粒の粗大化を抑制するために、950 ℃以下とするのが望ましい。
【００５２】
焼入れ方法は公知の方法によればよいが、鋼の結晶組織を厚さ方向中心部までマルテンサイトと下部ベイナイトからなる混合組織とするために、焼入れ時の平均冷却速度を5 ℃/S以上とするのが好適である。
【００５３】
焼戻し処理は焼入れ処理によって導入された歪を除去し、かつ炭化物を微細に析出させることにより強度と靱性のバランスを改善するために施すものである。焼戻し温度は、靱性を高めるために、Ac1 点以下、500 ℃以上の温度領域でおこなうのがよい。その他の焼戻し処理条件は公知のものでよい。なお、本発明においては、鋼のAc3 点、Ac1 点およびAr3 点は鋼の化学組成あるいはその厚さ（t 、単位はmm）から以下の式で計算するものとする。なおここで各元素は質量％を意味する。
【００５４】
Ac3 点（℃）＝897.3-271.1C+43.7Si-17Mn+117.8P+159.3S-40.8Cu-22.3Ni-6.5Cr+6.5Mo+65.8V+56.9Al+145.2Nb+88.5Ti+121.8N-1765.4B
Ac1 点（℃）＝712+20.1C-17.8Mn-9.8Mo+11.9Cr-19.1Ni
Ar3 点（℃）＝910-310C-80Mn-20Cu-15Cr-55Ni-80Mo+0.35(t-8)
(b) 直接焼入れ法
スラブの製造およびスラブ加熱条件は上記再加熱焼入れ法のそれと同じである。加熱されたスラブには、900 ℃以下、Ar3 点以上での累積圧下率が50％以上となる圧延を含む熱間圧延を施し、圧延終了後直ちに焼入れ処理を施す。
【００５５】
上記熱間圧延では、加熱されたスラブに900 ℃を超える温度領域での圧延を施すのは差し支えないが、少なくとも900 ℃以下、Ar3 点以上の温度領域での圧延（以下、「低温圧延」と略記する）を、その累積圧下率が50％以上となるように施す。
【００５６】
低温圧延の目的は、直接焼入れの前に未再結晶域での圧延を施し、オーステナイト結晶粒内に変形帯を導入することによって、焼入れ処理後の結晶組織を微細化し、高強度と高靱性を兼備した鋼を得ることにある。
【００５７】
上記低温圧延の温度が900 ℃を超えると、低温圧延で導入された変形帯が回復現象により解消してしまい、上記の結晶組織微細化効果が得られなくなる。また、低温圧延温度がAr3 点に満たない場合にはフェライト組織が生じるために焼入れ性が低下するのでよくない。このため、低温圧延の温度領域を900 ℃以下、Ar3 点以上とする。
【００５８】
上記温度領域での圧下率が累積圧下率で50％に満たない場合には、低温圧延による変形帯の導入が不十分となり、焼入れ処理後の組織の微細化が十分に図られない。これを避けるために上記温度領域での累積圧下率は50％以上とする。
【００５９】
直接焼入れ時の焼入れ温度は、焼入れ性を確保するために高温から行うことが望ましい。すなわち、Ar3 点未満からの焼入れでは十分な焼入れ性が確保できず、最適なマルテンサイトと下部ベイナイトの混合組織を得られないため、強度や靱性が不足する。これを避けるために、低温圧延終了後直ちにAr3 点以上の温度から焼入れ処理をおこなうのが好適である。
【００６０】
その他の焼入れ条件は特に限定するものではないが、冷却停止温度は200 ℃以下、冷却速度は5 ℃/S以上とするのが望ましい。また、冷却方法は公知のものでよいが、加速水冷装置等を用いるのが好適である。
【００６１】
本発明の鋼は上記以外は常法により製造すればよい。鋼の形状は、厚鋼板が好適である。
本発明の低温継手靱性と耐SSC 性に優れた高張力鋼は、HT720 級の強度を備え、かつ、従来の鋼では困難であった強靭性と耐SSC 性とを高いレベルで兼ね備えたものである。このため、本発明の高張力鋼は、優れた低温継手靭性と耐SSC 性とを有し、湿潤硫化水素環境下にあるLPG などの貯蔵容器や圧力容器等に好適に使用することができる。
【００６２】
【実施例】
（実施例１）
種々の化学組成を有する鋼を転炉にて溶製し、連続鋳造法により、厚さ：300mm 、幅：2300mmのスラブとし、熱間圧延を行った後再加熱焼入法により種々の性能を有する高張力鋼を作製した。
【００６３】
鋼板の化学組成を表１に示す。
【００６４】
【表１】
0003858647.tif 000002
【００６５】
これらの鋼のAr3 点は680 〜760 ℃の範囲にあり、Ac3 点は840 〜880 ℃の範囲にあり、Ac1 点は680 〜710 ℃の範囲にあった。これらのスラブを1120℃に加熱した後、周知慣用の手段により熱間圧延して室温まで空冷して厚さ：50mmの厚鋼板とした。圧延開始温度は950 ℃、圧延終了温度は850 ℃であった。次いでこれらの鋼板を900 ℃まで再加熱し、板厚中心部の平均冷却速度を約10℃/Sとする焼入れ処理を施し、次いで600 ℃に加熱し、大気中で室温まで放冷する焼戻し処理を施した。
【００６６】
得られた鋼板の性能を以下の方法で評価した。
鋼板の引張特性：各鋼板から、圧延方向に垂直な方向からJIS Z 2201に規定される4 号引張試験片を採取し、引張試験をおこなって母材強度を測定し、引張強さ(TS)が720N/mm2以上である場合を良好と判断した。なお、YSについては620N/mm2以上であるのが望ましい。
【００６７】
鋼板の靱性（以下、「母材靱性」と略記する）：各鋼板から、圧延方向に平行にJIS Z 2202に規定されるシャルピー衝撃試験片を切出し、衝撃試験をおこなって−80℃における吸収エネルギーvE-80(単位はJ)を測定し、vE-80 が47J 以上である場合を鋼板の靱性（以下、「母材靱性」と略記する）が良好と判断した。
【００６８】
溶接継ぎ手性能：各鋼板から長さ：600 mm、幅：300 mmの溶接試験片を切り出し、その端部をＸ型開先に加工し、入熱量が3.0kJ/mmのサブマージアーク溶接をおこなって溶接継手部を作製し、各溶接継手部から、ノッチ中心位置がフユージョンラインに一致するように板厚の1/4 位置からシャルピー衝撃試験片を採取し、シャルピー衝撃試験をおこなって溶接継手部の低温靱性、つまり、低温継手靱性を評価し、vE-80 が47J 以上である場合を低温継手靱性が良好と判断した。
【００６９】
また、上記溶接継手部から硬さ測定用試験片を切り出し、最も応力集中度が大きく、SSC が生じ易いとされる溶接止端部の硬さを測定した。ビッカース硬さ(Hv)が300 以下である場合が良好と判断した。
【００７０】
さらに、上記各溶接継手の溶接ビードまま表面から、長さ：115mm 、幅：30mm、厚さ：1.5mm のSSC 試験用素材を切り出し、４点曲げによって降伏応力の100 ％に相当する応力を付与してSSC 試験片を作成した。これらの試験片は5.0 ％NaCl＋0.5 ％CH3COOH 水溶液に分圧を調整したH2S ガスを通気し、H2S 濃度100ppmとした飽和水溶液中に720 時間浸潰し、試験終了後に光学顕微鏡を用いて試験片表面における割れの有無を調査した。割れが観察されなかった場合を良好（○）、割れが認められた場合を不良（×）として評価した。
【００７１】
これらの性能評価結果を表２に示す。
【００７２】
【表２】
0003858647.tif 000003
【００７３】
表２に示すように、本発明で規定する条件を満足する鋼番号1 〜16の鋼板は、いずれもHT720 級として十分な強度と靭性を備え、さらに溶接継手部の低温靭性や耐SSC 性も優れていた。
【００７４】
これに対し、鋼番号17の鋼板はＣ含有量が少なすぎたために鋼板の強度が不十分であり、鋼番号18の鋼板はＣ含有量が高すぎたために継手靭性と耐SSC 性がよくなかった。鋼番号19の鋼板はSi含有量が高すぎたために継手靭性がよくなかった。鋼番号20の鋼板はMn含有量が少なすぎたために母材強度が低く、継手靭性もよくなかった。鋼番号21の鋼板はMn含有量が高すぎたためにHAZ の硬さが高くなり耐SSC 性がよくなかった。鋼番号22の鋼板はＰ含有量が高すぎたために母材靭性と継手靭性とがよくなかった。鋼番号23の鋼板はＳ含有量が高すぎたために母材靭性、継手靭性および耐SSC 性とがよくなかった。
【００７５】
鋼番号24の鋼板はCr含有量が少なすぎたために、鋼番号26の鋼板はMo含有量が少なすぎたためにいずれも母材強度が低くなった。鋼番号25の鋼板はCr含有量が高すぎたために、鋼番号27の鋼板はMo含有量が高すぎたために、いずれも継手靭性がよくなかった。鋼番号28の鋼板はsol.Al含有量が高すぎたために母材靭性と継手靭性がよくなかった。鋼番号29の鋼板はＮ含有量が高すぎたために継手靭性がよくなかった。鋼番号30の鋼板は式｛4.10×Mn( ％) ＋2.33×Cr( ％) ＋3.14×Mo( ％) ｝で計算される値が大きすぎたためにHAZ に島状マルテンサイトが生成し、継手靱性がよくなかった。またHAZ が硬化して耐SSC 性がよくなかった。鋼番号31の鋼板は上記式で計算される値が小さすぎたために母材強度が低すぎたうえ、母材靭性と継手靭性もよくなかった。鋼番号32の鋼板はＯ含有量が高すぎたために母材靱性、継手靱性および耐SSC 性がよくなかった。鋼番号33の鋼板はCuを過剰に含有したために、鋼番号34の鋼板はＶ含有量が高すぎたために、鋼番号35の鋼板はNb含有量が高すぎたために、鋼番号36の鋼板はＢ含有量が高すぎたために、鋼番号37の鋼板はTi含有量が高すぎたために、いずれも母材靭性と継手靭性がよくなかった。鋼番号38の鋼板はCa含有量が高すぎたために母材靱性、継手靱性および耐SSC 性がよくなかった。
【００７６】
以上の結果からも明らかなように、本発明の規定する条件を満足する鋼番号1 〜鋼番号16の鋼板は、高強度かつ優れた靭性を備えており、さらに優れた低温継手靭性と耐SSC 性とを有しており、湿潤硫化水素環境下にあるLPG などの貯蔵容器や圧力容器等に好適に使用することができる。
【００７７】
（実施例２）
表１に記載の鋼番号3 と鋼番号13の化学組成を備えたスラブを加熱し、一部のスラブは通常の条件で熱間圧延して室温まで空冷して厚さ：50mmの厚鋼板とした。圧延開始温度は950 ℃、圧延終了温度は850 ℃であった。次いでこれらの鋼板を再加熱焼入れ温度に加熱し、板厚中心部の平均冷却速度を約10℃/Sとする焼入れ処理を施し、次いで焼戻し温度に加熱し、大気中で室温まで放冷する焼戻し処理を施した。
【００７８】
他のスラブは種々の温度に加熱した後、種々の累積圧下率での低温域圧延を含む熱間圧延を施して厚さ：50mmの厚鋼板とし、直ちに板厚中心部の平均冷却速度を約10℃/Sとする焼入れ処理を施し、次いで焼戻し温度に加熱し、大気中で室温まで放冷する焼戻し処理を施した。上記において直接焼き入れ温度は圧延終了温度にほぼ等しい。
【００７９】
これらの厚鋼板の母材特性、継手特性および耐SSC 性を実施例１に記載したのと同様の方法で調査した。表３に圧延条件、熱処理条件および諸特性調査結果をまとめて示す。
【００８０】
【表３】
0003858647.tif 000004
【００８１】
表３に示すように、圧延条件と再加熱焼入れ条件が共に好ましい範囲であった試験番号41、50、および、圧延条件と直接焼入れ条件が共に好ましい範囲であった試験番号45、54は、いずれもHT720 級の高強度と良好な母材靱性を有し、さらに優れた低温継手靱性と耐SSC 性を備えていた。
【００８２】
他方、スラブ加熱温度が高すぎた試験番号42、46、51および55は母材靱性がよくなかった。再加熱焼入れ法で処理したが再加熱焼入れ温度が低すぎた試験番号43と52は母材強度が低く、母材靱性もよくなかった。焼戻し温度が高すぎた試験番号44と53は母材強度が低かった。
【００８３】
直接焼入れ法で処理したが低温圧延における累積圧下率が少なすぎた試験番号47と56は母材靱性がよくなかった。直接焼入れ温度が低すぎた試験番号48と57は母材強度が低くかった。焼戻し温度が高すぎた試験番号49と58はいずれも母材強度が低かった。
【００８４】
【発明の効果】
以上詳細に説明したように、本発明の高張力鋼は、HT720 級の高強度を有し、母材、溶接継手共に−80℃においても優れた靭性を備え、かつ、優れた耐硫化物応力腐食割れ性を備えている。また、本発明の高張力鋼は、所定の化学組成を備えた鋼を用いて容易に製造することができる。従って湿潤硫化水素環境下にあるLPG 等の貯蔵容器や圧力容器等の高性能化に寄与するところが大きく、本発明の工業上の価値は極めて大きい。
【図面の簡単な説明】
【図１】式１で計算される値と鋼の引張強さとの関係を示すグラフである。
【図２】式１で計算される値と継手靱性との関係を示すグラフである。
【図３】式１で計算される値と溶接部の硬さとの関係を示すグラフである。
【図１】
0003858647.tif 000005
【図２】
0003858647.tif 000006
【図３】
0003858647.tif 000007